(57)【特許請求の範囲】
【請求項１】
外部との熱交換を行うための熱交換壁体の壁面に隣接して配設され、該熱交換壁体側から順に粉体の化学蓄熱材を焼成してなる化学蓄熱材層とセラミックス材料を焼成してなるセラミックス層とを積層して構成され、該セラミックス層は、空隙率が２０％以上であり、毛管凝縮相対蒸気圧が９０％以上である化学蓄熱材複合体を製造する方法であって、
外部との熱交換を行うための上記熱交換壁体の内壁面に、粉体の上記化学蓄熱材を含有する化学蓄熱材未焼成層を密着させて形成する化学畜熱材未焼成層形成工程と、
該化学蓄熱材未焼成層上に、上記セラミックス材料を含有するセラミックス材料未焼成層を形成するセラミックス材料未焼成層形成工程と、
上記化学蓄熱材未焼成層及び上記セラミックス材料未焼成層を一体焼成して上記化学蓄熱材層及び上記セラミックス層を形成する焼成工程とを有することを特徴とする化学蓄熱材複合体の製造方法。
【請求項２】
請求項１において、上記焼成工程では、上記化学蓄熱材未焼成層及び上記セラミックス材料未焼成層を３００〜８００℃で焼成することを特徴とする化学蓄熱材複合体の製造方法。
【請求項３】
外部との熱交換を行うための熱交換壁体の壁面に隣接して配設され、該熱交換壁体側から順に粉体の化学蓄熱材を焼成してなる化学蓄熱材層とセラミックス材料を焼成してなるセラミックス層とを積層して構成され、該セラミックス層は、空隙率が２０％以上であり、毛管凝縮相対蒸気圧が９０％以上である化学蓄熱材複合体を製造する方法であって、
外部との熱交換を行うための上記熱交換壁体の内壁面に、粉体の上記化学蓄熱材を含有する化学蓄熱材未焼成層を密着させて形成した後、該化学蓄熱材未焼成層を焼成して上記化学蓄熱材層を形成する化学蓄熱材層形成工程と、
該化学蓄熱材層上に、上記セラミックス材料を含有するセラミックス材料未焼成層を形成した後、該セラミックス材料未焼成層を焼成して上記セラミックス層を形成するセラミックス層形成工程とを有することを特徴とする化学蓄熱材複合体の製造方法。
【請求項４】
請求項１〜３のいずれか１項において、上記セラミックス層は、内部に存在する細孔の平均細孔径が１５ｎｍ〜１００μｍであることを特徴とする化学蓄熱材複合体の製造方法。
【請求項５】
請求項１〜４のいずれか１項において、上記セラミックス層は、内部に存在する全ての細孔のうち１０ｎｍ以下の細孔が占める割合が１０％以下であることを特徴とする化学蓄熱材複合体の製造方法。
【請求項６】
請求項１〜５のいずれか１項において、上記セラミックス材料は、繊維状物質、粒状物質、棒状物質及び板状物質から選ばれる１種以上を含有することを特徴とする化学蓄熱材複合体の製造方法。
【請求項７】
請求項６において、上記繊維状物質は、繊維状粘土鉱物であることを特徴とする化学蓄熱材複合体の製造方法。
【請求項８】
請求項７において、上記繊維状粘土鉱物は、セピオライト及び／又はパリゴルスカイトであることを特徴とする化学蓄熱材複合体の製造方法。
【請求項９】
請求項６において、上記繊維状物質は、ガラス繊維であることを特徴とする化学蓄熱材複合体の製造方法。
【請求項１０】
請求項１〜９のいずれか１項において、上記化学蓄熱材は、脱水反応に伴って吸熱し、水和反応に伴って放熱する水和反応系化学蓄熱材であることを特徴とする化学蓄熱材複合体の製造方法。
【請求項１１】
請求項１〜１０のいずれか１項において、上記化学蓄熱材は、脱水反応に伴って酸化され、水和反応に伴って水酸化される水和反応系化学蓄熱材であることを特徴とする化学蓄熱材複合体の製造方法。
【請求項１２】
請求項１〜１１のいずれか１項において、上記化学蓄熱材は、無機化合物であることを特徴とする化学蓄熱材複合体の製造方法。
【請求項１３】
請求項１〜１２のいずれか１項において、上記化学蓄熱材は、ニッケル化合物、アルミニウム化合物、コバルト化合物、銅化合物及びアルカリ土類金属化合物から選ばれる１種以上の化合物からなることを特徴とする化学蓄熱材複合体の製造方法。
【請求項１４】
請求項１〜１３のいずれか１項において、上記化学蓄熱材は、水酸化ニッケル、水酸化アルミニウム、水酸化コバルト、水酸化銅、水酸化バリウム、水酸化カルシウム、酸化カルシウム水和物及び水酸化マグネシウムから選ばれる１種以上の化合物からなることを特徴とする化学蓄熱材複合体の製造方法。
【発明の詳細な説明】
【技術分野】
【０００１】
本発明は、化学蓄熱材を含む化学蓄熱材複合体の製造方法に関する。
【背景技術】
【０００２】
従来から、化学蓄熱を利用する化学蓄熱材及びそれを利用した化学蓄熱システムが知られている。
例えば、特許文献１では、０．３〜４ｍｍの範囲の結晶性の石灰石を８５０〜１１００℃の範囲で所定時間加熱した後、５００〜６００℃の範囲で所定時間加熱することにより、多数の気孔を生成した生石灰を得る化学蓄熱材及びその製造方法が開示されている。
また、特許文献２では、多孔性カプセル内に粉体化学蓄熱材を収容した蓄熱装置が開示されている。また、特許文献３では、耐熱性多孔質体の筒状体内に粉体化学蓄熱材を充填してなる化学蓄熱カプセルが開示されている。
【０００３】
【特許文献１】特開平１−２２５６８６号公報
【特許文献２】特公平６−８０３９５号公報
【特許文献３】特公平６−８０３９４号公報
【発明の開示】
【発明が解決しようとする課題】
【０００４】
しかしながら、特許文献１に示される気孔が形成された生石灰を粉体のまま化学蓄熱材として用いた場合、作動中における水和反応及び脱水反応の繰り返しにより、粉体の化学蓄熱材は、体積の膨張及び収縮を繰り返す。そのため、他の粉体と接触して擦れ合うことにより微粉化してしまい、蓄熱システムとしての反応性が低下するという問題があった。
【０００５】
また、特許文献２及び特許文献３に示す蓄熱システムでは、粉体の微粉化を抑制することができるものの、カプセル封入又は筒状体封入による熱伝導抵抗の増加や伝熱経路の複雑化により、化学蓄熱材の発熱反応による熱を効率よく取り出すことができず、さらに蓄熱反応による熱を効率よく供給することができないという問題があった。
【０００６】
本発明は、かかる従来の問題点に鑑みてなされたもので、蓄熱・放熱性能に優れ、耐久性の高い化学蓄熱材複合体の製造方法を提供しようとするものである。
【課題を解決するための手段】
【０００７】
参考発明は、外部との熱交換を行うための熱交換壁体の壁面に隣接して配設され、該熱交換壁体側から順に粉体の化学蓄熱材を焼成してなる化学蓄熱材層とセラミックス材料を焼成してなるセラミックス層とを積層して構成されており、
上記セラミックス層は、空隙率が２０％以上であり、毛管凝縮相対蒸気圧が９０％以上であることを特徴とする化学蓄熱材複合体にある（請求項１）。
【０００８】
参考発明の化学蓄熱材複合体は、熱交換壁体側から上記化学蓄熱材層、上記セラミックス層の順に積層された二層構造を有しており、上記化学蓄熱材層が熱交換壁体と上記セラミックス層との間に配設されている。すなわち、上記化学蓄熱材複合体は、熱交換壁体に隣接して配設された上記化学蓄熱材層を上記セラミックス層が挟み込むことによって補強する構成となっている。これにより、上記化学蓄熱材層が熱交換壁体から脱落することを防止することができる。
【０００９】
また、上記化学蓄熱材層は、熱交換壁体と上記セラミックス層との間に挟まれて配設されることにより、上記化学蓄熱材の蓄熱・放熱に伴う体積の膨張・収縮に耐え得る機械的強度を充分に確保することができる。これにより、上記化学蓄熱材層の蓄熱・放熱に伴う機械的崩壊を防止することができ、上記化学蓄熱材複合体全体の耐久性を向上させることができる。
【００１０】
また、上記セラミックス層は、上記化学蓄熱材層における上記化学蓄熱材の蓄熱・放熱に伴う反応物・反応生成物の導入排出経路となる。ここで、上記セラミックス層は、空隙率が２０％以上である。そのため、上記化学蓄熱材の蓄熱・放熱に伴う例えば水（水蒸気）等の反応物・反応生成物の導入排出経路を充分に確保することができ、反応物・反応生成物の移動（拡散）阻害を抑制することができる。これにより、優れた蓄熱・放熱性能を得ることができる。
【００１１】
また、上記セラミックス層は、毛管凝縮相対蒸気圧が９０％以上である。そのため、例えば反応物・反応生成物が水（水蒸気）である場合に、その水蒸気をほとんど液化させることなく流通させることができる。これにより、上記化学蓄熱材の蓄熱・放熱に伴う反応物・反応生成物の移動を良好に行うことができ、優れた蓄熱・放熱性能を得ることができる。
【００１２】
また、上記セラミックス層は、過剰な水蒸気が存在しても、細孔の細孔径（例えば、平均細孔径）等を適切な大きさとすれば、その水蒸気又は水蒸気が凝縮されて生成した液体水を充分に吸着又は吸収することができる。そのため、液体水等による上記化学蓄熱材表面の水溶化及びそれに伴う劣化を防止することができ、耐久性を向上させることができる。
【００１３】
また、上記セラミックス層に吸着された水（吸着水）は、相対湿度９０％未満の状態で脱離・蒸発する。すなわち、吸着水は、湿度の低い方へ容易に除去される（移動する）ため、蓄熱・放熱に必要な水分子等の通過を妨げることも少ない。これにより、優れた蓄熱・放熱性能を長期間に渡って維持することができる。
【００１４】
このように、参考発明によれば、蓄熱・放熱性能に優れ、耐久性の高い化学蓄熱材複合体を提供することができる。
【００１５】
第１の発明は、外部との熱交換を行うための熱交換壁体の壁面に隣接して配設され、該熱交換壁体側から順に粉体の化学蓄熱材を焼成してなる化学蓄熱材層とセラミックス材料を焼成してなるセラミックス層とを積層して構成された化学蓄熱材複合体を製造する方法であって、
外部との熱交換を行うための上記熱交換壁体の内壁面に、粉体の上記化学蓄熱材を含有する化学蓄熱材未焼成層を密着させて形成する化学蓄熱材未焼成層形成工程と、
該化学蓄熱材未焼成層上に、上記セラミックス材料を含有するセラミックス材料未焼成層を形成するセラミックス材料未焼成層形成工程と、
上記化学蓄熱材未焼成層及び上記セラミックス材料未焼成層を一体焼成して上記化学蓄熱材層及び上記セラミックス層を形成する焼成工程とを有することを特徴とする化学蓄熱材複合体の製造方法にある（請求項１）。
【００１６】
本発明の製造方法は、上記化学蓄熱材未焼成層形成工程、上記セラミックス材料未焼成層形成工程を行った後、上記焼成工程において上記化学蓄熱材未焼成層及び上記セラミックス材料未焼成層を一体的に焼成し、上記化学蓄熱材層及び上記セラミックス層を形成する。すなわち、本発明では、上記化学蓄熱材層と上記セラミックス層との二層を一体焼成により形成する。そのため、製造工程を容易にすることができる。
【００１７】
第２の発明は、外部との熱交換を行うための熱交換壁体の壁面に隣接して配設され、該熱交換壁体側から順に粉体の化学蓄熱材を焼成してなる化学蓄熱材層とセラミックス材料を焼成してなるセラミックス層とを積層して構成された化学蓄熱材複合体を製造する方法であって、
外部との熱交換を行うための上記熱交換壁体の内壁面に、粉体の上記化学蓄熱材を含有する化学蓄熱材未焼成層を密着させて形成した後、該化学蓄熱材未焼成層を焼成して上記化学蓄熱材層を形成する化学蓄熱材層形成工程と、
該化学蓄熱材層上に、上記セラミックス材料を含有するセラミックス材料未焼成層を形成した後、該セラミックス材料未焼成層を焼成して上記セラミックス層を形成するセラミックス層形成工程とを有することを特徴とする化学蓄熱材複合体の製造方法にある（請求項３）。
【００１８】
本発明の製造方法は、上記化学蓄熱材層形成工程において上記化学蓄熱材層を形成した後、上記セラミックス層形成工程において上記セラミックス層を形成する。すなわち、本発明では、上記化学蓄熱材層と上記セラミックス層との二層を順に形成する。そのため、上記化学蓄熱材層及び上記セラミックス層をそれぞれ精度良く形成することができる。
【発明を実施するための最良の形態】
【００１９】
上記第１及び第２の発明において、上記セラミックス層は、空隙率が２０％以上である。
ここで、空隙率（％）は、上記セラミックス層中のセラミックス固体の体積をＡ、空間（空隙）の体積をＢとした場合に、｛Ｂ／（Ａ＋Ｂ）｝×１００で定義される。
上記セラミックス層の空隙率が２０％未満の場合には、上記化学蓄熱材の蓄熱・放熱に伴う反応物・反応生成物の導入排出経路を充分に確保することができず、反応物・反応生成物の移動（拡散）が阻害されるおそれがある。
したがって、上記セラミックス層は、空隙率が５０％以上であることがより好ましい。
【００２０】
また、上記セラミックス層は、空隙率が９０％以下であることが好ましい。
上記セラミックス層の空隙率が９０％を超える場合には、上記セラミックス層自体の強度を充分に確保することができないおそれがある。そのため、上記セラミックス層は、上記化学蓄熱材層を補強するという役割を果たすことができないおそれがある。
【００２１】
また、上記セラミックス層は、毛管凝縮相対蒸気圧が９０％以上である。
上記セラミックス層の毛管凝縮相対蒸気圧が９０％未満の場合には、例えば反応物・反応生成物が水（水蒸気）である場合に、その水蒸気が液化し易くなる。また、過剰な水蒸気存在下において、水蒸気が凝縮されて生成した液体水や吸着された水が空隙を埋めてしまい、反応に必要な水蒸気の移動を妨げるおそれがある。そのため、上記化学蓄熱材表面の水溶化による劣化が生じると同時に反応速度が遅くなるおそれがある。
したがって、上記セラミックス層は、毛管凝縮相対蒸気圧が９５％以上であることがより好ましい。
【００２２】
また、上記セラミックス層は、内部に存在する細孔の平均細孔径が１５ｎｍ〜１００μｍであることが好ましい（請求項４）。
この場合には、上記セラミックス層は、例えば上記化学蓄熱材の蓄熱・放熱に伴う反応物・反応生成物が水（水蒸気）である場合に、過剰な水蒸気が存在しても、その水蒸気又は水蒸気が凝縮されて生成した液体水を充分に吸着又は吸収することができる。これにより、液体水等によって水蒸気の移動（拡散）が阻害されることを抑制することができる。
【００２３】
上記平均細孔径が１５ｎｍ未満の場合には、上記セラミックス層において水蒸気が液化し易くなり、また液化により生成した液体水が脱離し難いため、水蒸気の移動（拡散）が阻害されるおそれがある。一方、１００μｍを超える場合には、上記セラミックス層において過剰な水蒸気が存在しても、その水蒸気又は水蒸気が凝縮されて生成した液体水を充分に吸着又は吸収することができないおそれがある。
【００２４】
また、上記セラミックス層は、内部に存在する全ての細孔のうち１０ｎｍ以下の細孔が占める割合が１０％以下であることが好ましい（請求項５）。
上記セラミックス層の内部に存在する全ての細孔のうち１０ｎｍ以下の細孔が占める割合が１０％を超える場合には、例えば上記化学蓄熱材の蓄熱・放熱に伴う反応物・反応生成物が水（水蒸気）である場合に、上記セラミックス層において水蒸気が液化して液体水が生成し、この液体水によって水蒸気の移動（拡散）が阻害されるおそれがある。
【００２５】
また、上記セラミックス材料は、繊維状物質、粒状物質、棒状物質及び板状物質から選ばれる１種以上を含有することが好ましい（請求項６）。
この場合には、上記セラミックス材料として使用する上記物質の成分、径（繊維径、粒径等）等を選択するだけで、上記セラミックス層内に所望の大きさの細孔を容易に形成することができる。
【００２６】
また、上記繊維状物質は、繊維状粘土鉱物であることが好ましい（請求項７）。
この場合には、上記セラミックス材料として使用する繊維状粘土鉱物の径（繊維径）等を選択するだけで、上記セラミックス層内に所望の大きさの細孔を容易に形成することができる。
【００２７】
また、上記繊維状粘土鉱物は、セピオライト及び／又はパリゴルスカイトであることが好ましい（請求項８）。
この場合には、上記繊維状粘土鉱物は、容易に水に懸濁してスラリー化するため、そのスラリーを所望の場所に塗布することにより、所望の場所に上記セラミックス層を形成することができる。また、セピオライト、パリゴルスカイト等の繊維状粘土鉱物は、繊維径が１０ｎｍ程度から数μｍのものが天然に存在する。そのため、このような範囲の繊維径と同等の大きさの細孔を有する上記セラミックス層を得ることができる。
【００２８】
また、上記繊維状物質は、ガラス繊維であることが好ましい（請求項９）。
この場合には、上記セラミックス材料として使用するガラス繊維の径（繊維径）等を選択するだけで、上記セラミックス層内に所望の大きさの細孔を容易に形成することができる。
【００２９】
また、上記化学蓄熱材は、脱水反応に伴って吸熱し、水和反応に伴って放熱する水和反応系化学蓄熱材であることが好ましい（請求項１０）
また、上記化学蓄熱材は、脱水反応に伴って酸化され、水和反応に伴って水酸化される水和反応系化学蓄熱材であることが好ましい（請求項１１）
いずれの場合にも、上記化学蓄熱材複合体は、水和反応及び脱水（逆水和）反応によって蓄熱・放熱を良好に行うことができ、蓄熱システムとしての性能を長期間に渡って安定して発揮することができる。
【００３０】
また、上記化学蓄熱材は、無機化合物であることが好ましい（請求項１２）。
この場合には、無機化合物の優れた熱安定性を活かして、上記化学蓄熱材の蓄熱・放熱反応（水和・脱水反応）に対する材料安定性を向上させることができる。特に、使用中の熱履歴によって劣化することがない。そのため、上記化学蓄熱材複合体は、蓄熱システムとしての性能を長期間に渡って安定して発揮することができる。
【００３１】
また、上記化学蓄熱材は、ニッケル化合物、アルミニウム化合物、コバルト化合物、銅化合物及びアルカリ土類金属化合物から選ばれる１種以上の化合物からなることが好ましい（請求項１３）。また、その中でもアルカリ土類金属化合物がより好ましい。
この場合には、上記化学蓄熱材の蓄熱・放熱反応（水和・脱水反応）に対する材料安定性を向上させることができる。そのため、上記化学蓄熱材複合体は、蓄熱システムとしての性能を長期間に渡って安定して発揮することができる。また、上記化学蓄熱材として環境負荷の小さい安全な材料を用いることにより、製造、使用、リサイクル等を含めた安全性の確保が容易になる。
【００３２】
また、上記化学蓄熱材は、水酸化ニッケル、水酸化アルミニウム、水酸化コバルト、水酸化銅、水酸化バリウム、水酸化カルシウム、酸化カルシウム水和物及び水酸化マグネシウムから選ばれる１種以上の化合物からなることが好ましい（請求項１４）。また、その中でも水酸化カルシウム及び水酸化マグネシウムがより好ましく、水酸化カルシウムがさらに好ましい。
この場合には、上記化学蓄熱材の蓄熱・放熱反応（水和・脱水反応）に対する材料安定性をより一層向上させることができる。そのため、上記化学蓄熱材複合体は、蓄熱システムとしての性能を長期間に渡って安定して発揮することができる。
【００３３】
なお、上記化学蓄熱材としては、上記以外にも、水酸化アルミニウム・マグネシウム（ドロマイト）、水酸化ストロンチウム、アルカリ金属水酸化物（リチウム水酸化物、ナトリウム水酸化物、カリウム水酸化物、ルビジウム水酸化物、セシウム水酸化物等）、遷移金属水酸化物、水酸化鉄、ダイアスポア（ＡｌＯ（ＯＨ））、針鉄鉱（ＦｅＯ（ＯＨ））、アルカリ土類硫酸塩水和物、硫酸カルシウム水和物及びこれらの混合物又は化合物等を用いることもできる。
【００３４】
上記第１及び第２の発明において、上記化学蓄熱材未焼成層は、例えば、上記化学蓄熱材を含有するスラリーを塗布することによって形成することもできるし、上記化学蓄熱材を含有するスラリーを混練して成形し、その成形体を所定の位置に配設することによって形成することもできる。
また、上記セラミックス材料未焼成層も、上記化学蓄熱材未焼成層と同様に形成することができる。
【００３５】
上記第１の発明において、上記焼成工程では、上記化学蓄熱材未焼成層及び上記セラミックス材料未焼成層を３００〜８００℃で焼成することが好ましい（請求項２）。
この場合には、上記化学蓄熱材未焼成層中の上記化学蓄熱材の脱水処理と上記セラミックス材料未焼成層中の上記セラミックス材料の焼成とを同時に進行させることができる。そのため、製造工程を容易にすることができると共に、上記化学蓄熱材複合体を良好な状態で得ることができる。
【００３６】
上記第２の発明において、上記化学蓄熱材層形成工程では、上記化学蓄熱材未焼成層を適切な温度を選択してその温度で焼成することができる。
また、上記セラミックス層形成工程では、上記セラミックス材料未焼成層を適切な温度を選択してその温度で焼成することができる。
【実施例】
【００３７】
（実施例１）
本発明の実施例にかかる化学蓄熱材複合体及びその製造方法について、図を用いて説明する。本例では、化学蓄熱材複合体を用いた蓄熱装置を例に説明する。
図１に示すごとく、蓄熱装置２は、外部との熱交換を行うための円筒状の熱交換壁体２１と、熱交換壁体２１の内壁面２１１に隣接して配設された円筒状の化学蓄熱材複合体１とを備えている。熱交換壁体２１は、ステンレスパイプにより構成されている。
【００３８】
また、同図に示すごとく、化学蓄熱材複合体１の内側は、化学蓄熱材複合体１の蓄熱・放熱に伴う反応物・反応生成物としての水（水蒸気）が流通する反応流路３１として構成されている。
また、熱交換壁体２１の外側は、図示を省略したが、化学蓄熱材複合体１との間で熱交換を行う熱交換媒体としての流体（ガス）が流通する熱交換流路として構成されている。
【００３９】
また、同図に示すごとく、化学蓄熱材複合体１は、粉体の化学蓄熱材を焼成してなる化学蓄熱材層１１とセラミックス材料を焼成してなるセラミックス層１２とにより構成されている。化学蓄熱材複合体１は、熱交換壁体２１側から順に化学蓄熱材層１１とセラミックス層１２とを積層させた二層構造よりなる。すなわち、化学蓄熱材層１１が熱交換壁体２１とセラミックス層１２との間に挟み込まれて配設されている。
【００４０】
また、本例では、化学蓄熱材層１１を構成する化学蓄熱材は、水酸化カルシウム（Ｃａ(ＯＨ)2））であり、脱水反応に伴って蓄熱（吸熱）し、水和反応（水酸化カルシウムへの復原）に伴って放熱（発熱）する。すなわち、化学蓄熱材は、以下に示す反応で蓄熱及び放熱を可逆的に繰り返す。
Ｃａ(ＯＨ)2⇔ＣａＯ＋Ｈ2Ｏ
さらに、上記の式に放熱量、蓄熱量Ｑを併せて示すと、以下のようになる。
ＣａＯ＋Ｈ2Ｏ→Ｃａ(ＯＨ)2＋Ｑ
Ｃａ(ＯＨ)2＋Ｑ→ＣａＯ＋Ｈ2Ｏ
【００４１】
また、セラミックス層１２を構成するセラミックス材料は、繊維状物質であり、層リボン構造を有する繊維状粘土鉱物であるセピオライトであり、具体的には、輝石に似た単鎖が複数本結合して四面体リボンを形成してなる粘土鉱物の１つである。セピオライトは、例えば、Ｍｇ8Ｓｉ12Ｏ30(ＯＨ)4(ＯＨ2)4・８Ｈ2Ｏの化学式で表すことができる含水マグネシウム珪酸塩である。セピオライトは、それ自体が多孔質であり、比表面積が大きい繊維状を呈している。なお、セピオライトとしては、上記化学式で表されるものの変種についても含まれる。
【００４２】
また、本例のセラミックス層１２は、空隙率が６０％である。また、内部に存在する細孔の平均細孔径が５０ｎｍである。また、内部に存在する全ての細孔のうち１０ｎｍ以下の細孔が占める割合が１０％以下であり、本例では８％である。これにより、セラミックス層１２は、化学蓄熱材層１１中の化学蓄熱材の蓄熱・放熱に伴う反応物・反応生成物としての水蒸気が流通できるようになっている。
また、セラミックス層１２は、毛管凝縮相対蒸気圧が９０％である。これにより、反応物・反応生成物である水蒸気をほとんど液化させることなく流通させることができるようになっている。
【００４３】
なお、本例では、上記セラミックス層の空隙率及び平均細孔径は、次のような測定を行い、細孔径分布、細孔容積等の結果を総合して求めた。細孔径分布、細孔容積等は、細孔径が１０ｎｍ以下のものについては、窒素吸着装置（日本ベル社製）を用いて測定し、液体窒素温度での窒素吸着等温線からＢＪＨ法により解析して求めた。また、細孔径が１０ｎｍを超えるものについては、最大圧力が４１０ＭＰａの水銀ポロシメータ（島津製作所社製）を用いて水銀圧入法により求めた。
【００４４】
また、１０ｎｍ以下の細孔が占める割合は、窒素吸着装置（日本ベル社製）を用いて測定し、液体窒素温度での窒素吸着等温線からＢＪＨ法により解析して求めた。
また、毛管凝縮相対蒸気圧は、水蒸気自動吸着測定装置（日本ベル社製、ＢＥＬＳＯＲＰ−１８）を用いて測定し、２５℃での水蒸気吸着等温線から求めた。
【００４５】
そして、蓄熱装置２は、化学蓄熱材複合体１における化学蓄熱材層１１の化学蓄熱材が水酸化カルシウムの状態で熱が供給されると、その熱を反応熱として化学蓄熱材が酸化されるようになっている。すなわち、化学蓄熱材が脱水反応により酸化カルシウムとなり、反応熱相当の熱を蓄熱する構成となっている。このとき、脱水反応の反応生成物である水蒸気が化学蓄熱材層１１からセラミックス層１２を介して反応流路３１に排出される。
一方、蓄熱装置２は、化学蓄熱材複合体１における化学蓄熱材層１１の化学蓄熱材が酸化カルシウムの状態で水蒸気が供給されると、その水蒸気によって化学蓄熱材が水酸化されるようになっている。すなわち、化学蓄熱材が水和反応により酸化カルシウムとなり、放熱する構成となっている。このとき、水和反応の反応物である水蒸気が反応流路３１からセラミックス層１２を介して化学蓄熱材層１１に導入される。
【００４６】
また、蓄熱装置２は、化学蓄熱材複合体１の蓄熱時の熱供給の際には、熱交換流路を流通するガスから熱交換壁体２１を介した熱交換によって化学蓄熱材複合体１（化学蓄熱材層１１）に熱が供給されるように構成されている。
一方、蓄熱装置２は、化学蓄熱材複合体１の放熱時の熱放熱の際には、化学蓄熱材複合体１（化学蓄熱材層１１）から熱交換壁体２１を介した熱交換によって熱交換流路を流通するガスに熱が放熱されるように構成されている。
【００４７】
次に、化学蓄熱材複合体１の製造方法について説明する。
本例の製造方法は、図２（ａ）〜（ｄ）に示すごとく、外部との熱交換を行うための熱交換壁体２１の壁面２１１に隣接する位置に、粉体の化学蓄熱材を含有する化学蓄熱材未焼成層１１０を形成する化学蓄熱材未焼成層形成工程と、化学蓄熱材未焼成層１１０上に、セラミックス材料を含有するセラミックス材料未焼成層１２０を形成するセラミックス材料未焼成層形成工程と、化学蓄熱材未焼成層１１０及びセラミックス材料未焼成層１２０を焼成して化学蓄熱材層１１及びセラミックス層１２を形成する焼成工程とを有する。
以下、これを詳説する。
【００４８】
＜化学蓄熱材未焼成層形成工程＞
まず、化学蓄熱材として、平均粒径７μｍ（レーザー回折式測定法、島津製作所社製ＳＡＬＤ−２０００Ａによる）の水酸化カルシウム（Ｃａ(ＯＨ)2）粉末を準備した。そして、水酸化カルシウム粉末と水とを質量比１：１の割合で混練機にて混練し、押出成形した後、熱風乾燥機にて８０℃、９６時間乾燥させた。これにより、図２（ａ）に示すごとく、外径約１８．５ｍｍ、内径約１０ｍｍ、長さ１００ｍｍの円筒状の化学蓄熱材未焼成層１１０を作製した。その後、化学蓄熱材未焼成層１１０の外径が約１７．９ｍｍとなるように加工した。
【００４９】
次いで、先程用いた水酸化カルシウム粉末と粘着材としての山形産ベントナイト（クニミネ鉱業社製、クニピア−Ｆ）とを質量比９：１の割合で乾式混合し、この混合粉末と水とを質量比２：８の割合で混合し、粘着用スラリーを作製した。そして、外径２０ｍｍ、内径１８ｍｍ、長さ１００ｍｍのステンレスパイプよりなる熱交換壁体２１を粘着用スラリーに浸漬させ、熱交換壁体２１の内壁面２１１に粘着用スラリーを塗布した。
【００５０】
次いで、図２（ｂ）に示すごとく、熱交換壁体２１の内側に化学蓄熱材未焼成層１１０を挿入し、熱交換壁体２１の内壁面２１１に塗布した粘着用スラリーを介して化学蓄熱材未焼成層１１０を熱交換壁体２１の内壁面２１１に密着させた。そして、これを９６℃、１０時間乾燥させた。これにより、熱交換壁体２１の内壁面２１１に隣接する位置に、化学蓄熱材未焼成層１１０を形成した。
【００５１】
＜セラミックス材料未焼成層形成工程＞
次いで、セラミックス材料として、繊維径５０ｎｍのトルコ産セピオライト（近江鉱業社製）を準備した。そして、セピオライトと水とを質量比１：１０の割合で電動ミキサーにて混合し、セラミックス材料懸濁液を作製した。その後、熱交換壁体２１をセラミックス材料懸濁液に浸漬させ、化学蓄熱材未焼成層１１０上にセラミックス材料縣濁液を塗布し、これを９６℃、３時間乾燥させた。これにより、図２（ｃ）に示すごとく、化学蓄熱材未焼成層１１０上に、セラミックス材料未焼成層１２０を形成した。
【００５２】
＜焼成工程＞
次いで、熱交換壁体２１に形成した化学蓄熱材未焼成層１１０及びセラミックス材料未焼成層１２０を電気炉にて約５００℃、３０分焼成した。これにより、図２（ｄ）に示すごとく、化学蓄熱材層１１及びセラミックス層１２を形成した。なお、この焼成により、化学蓄熱材としての水酸化カルシウムは脱水され、酸化カルシウムへと変化した。また、１０ｎｍ以下の細孔が占める割合は、焼成前では結晶格子中の平均１ｎｍの細孔が存在しているために１５％であったが、焼成後では化学蓄熱材の脱水による構造変化によって８％となった。
以上により、化学蓄熱材層１１及びセラミックス層１２の二層からなる化学蓄熱材複合体１を得た。
【００５３】
また、本例では、上述した製造方法により得られた化学蓄熱材複合体１を有する蓄熱装置２に対して、化学蓄熱層１１の化学蓄熱材に対して５００℃、３０分の熱処理を行う蓄熱操作と反応流路３１に室温、湿度９５％の空気を導入する放熱操作とを繰り返し行った。その結果、化学蓄熱材複合体１（化学蓄熱材層１１）の蓄熱・放熱に伴う機械的崩壊や化学蓄熱材複合体１の熱交換壁体２１からの脱落等の不具合が発生しないことを確認した。
【００５４】
次に、本例の化学蓄熱材複合体１及びその製造方法における作用効果について説明する。
本例の化学蓄熱材複合体１は、熱交換壁体２１側から化学蓄熱材層１１、セラミックス層１２の順に積層された二層構造を有しており、化学蓄熱材層１１が熱交換壁体２１とセラミックス層１２との間に配設されている。すなわち、化学蓄熱材複合体１は、熱交換壁体２１に隣接して配設された化学蓄熱材層１１をセラミックス層１２が挟み込むことによって補強する構成となっている。これにより、化学蓄熱材層１１が熱交換壁体２１から脱落することを防止することができる。
【００５５】
また、化学蓄熱材層１１は、熱交換壁体２１とセラミックス層１２との間に挟まれて配設されることにより、化学蓄熱材の蓄熱・放熱に伴う体積の膨張・収縮に耐え得る機械的強度を充分に確保することができる。これにより、化学蓄熱材層１１の蓄熱・放熱に伴う機械的崩壊を防止することができ、化学蓄熱材複合体１全体の耐久性を向上させることができる。
【００５６】
また、セラミックス層１２は、化学蓄熱材層１１における化学蓄熱材の蓄熱・放熱に伴う反応物・反応生成物の導入排出経路となる。ここで、セラミックス層１２は、空隙率が２０％以上である。そのため、化学蓄熱材の蓄熱・放熱に伴う反応物・反応生成物である水蒸気の導入排出経路を充分に確保することができ、反応物・反応生成物の移動（拡散）阻害を抑制することができる。これにより、優れた蓄熱・放熱性能を得ることができる。
【００５７】
また、セラミックス層１２は、毛管凝縮相対蒸気圧が９０％以上である。そのため、反応物・反応生成物である水蒸気をほとんど液化させることなく流通させることができる。これにより、化学蓄熱材の蓄熱・放熱に伴う反応物・反応生成物の移動を良好に行うことができ、優れた蓄熱・放熱性能を得ることができる。
【００５８】
また、セラミックス層１２は、過剰な水蒸気が存在しても、細孔の細孔径（例えば、平均細孔径）等を適切な大きさとすれば、その水蒸気又は水蒸気が凝縮されて生成した液体水を充分に吸着又は吸収することができる。そのため、液体水等による化学蓄熱材表面の水溶化及びそれに伴う劣化を防止することができ、耐久性を向上させることができる。
【００５９】
また、セラミックス層１２に吸着された水（吸着水）は、相対湿度９０％未満の状態で脱離・蒸発する。すなわち、吸着水は、湿度の低い方へ容易に除去される（移動する）ため、蓄熱・放熱に必要な水分子等の通過を妨げることも少ない。これにより、優れた蓄熱・放熱性能を長期間に渡って維持することができる。
【００６０】
また、本例では、セラミックス層１２は、内部に存在する細孔の平均細孔径が１５ｎｍ〜１００μｍの範囲内である。そのため、過剰な水蒸気が存在しても、その水蒸気又は水蒸気が凝縮されて生成した液体水を充分に吸着又は吸収することができる。これにより、液体水等によって水蒸気の移動（拡散）が阻害されることを抑制することができる。
【００６１】
また、セラミックス層１２は、内部に存在する全ての細孔のうち１０ｎｍ以下の細孔が占める割合が１０％以下である。そのため、セラミックス層１２における水蒸気の液化を抑制することができ、また液化により生成した液体水によって水蒸気の移動（拡散）が阻害されるおそれがない。
【００６２】
また、セラミックス層１２を構成するセラミックス材料としては、繊維状粘土鉱物であるセピオライトを用いている。そのため、セラミックス材料として使用する繊維状粘土鉱物の径（繊維径）等を選択するだけで、セラミックス層１２内に所望の大きさの細孔を容易に形成することができる。特に、セピオライトは、容易に水に懸濁してスラリー化するため、そのスラリーを所望の場所に塗布することにより、所望の場所にセラミックス層１２を形成することができる。また、セピオライトは、繊維径が１０ｎｍ程度から数μｍのものが天然に存在する。そのため、このような範囲の繊維径と同等の大きさの細孔を有するセラミックス層１２を得ることができる。
【００６３】
また、化学蓄熱材層１１を構成する化学蓄熱材は、脱水反応に伴って吸熱して水和反応に伴って放熱すると共に、脱水反応に伴って酸化され水和反応に伴って水酸化される水和反応系化学蓄熱材である。そのため、化学蓄熱材複合体１は、水和反応及び脱水（逆水和）反応によって蓄熱・放熱を良好に行うことができ、蓄熱システムとしての性能を長期間に渡って安定して発揮することができる。
【００６４】
また、化学蓄熱材としては、無機化合物である水酸化カルシウムを用いている。そのため、無機化合物の優れた熱安定性を活かして、化学蓄熱材の蓄熱・放熱反応（水和・脱水反応）に対する材料安定性を向上させることができる。特に、使用中の熱履歴によって劣化することがない。そのため、化学蓄熱材複合体１は、蓄熱システムとしての性能を長期間に渡って安定して発揮することができる。
【００６５】
また、化学蓄熱材としては、アルカリ土類金属化合物である水酸化カルシウムを用いている。そのため、化学蓄熱材の蓄熱・放熱反応（水和・脱水反応）に対する材料安定性を向上させることができる。そのため、化学蓄熱材複合体１は、蓄熱システムとしての性能を長期間に渡って安定して発揮することができる。また、化学蓄熱材として環境負荷の小さい安全な材料を用いることにより、製造、使用、リサイクル等を含めた安全性の確保が容易になる。
【００６６】
また、本例の製造方法では、化学蓄熱材未焼成層形成工程、セラミックス材料未焼成層形成工程を行った後、焼成工程において化学蓄熱材未焼成層１１０及びセラミックス材料未焼成層１２０を一体的に焼成し、化学蓄熱材層１１及びセラミックス層１２を形成する。すなわち、化学蓄熱材層１１とセラミックス層１２との二層を一体焼成により形成する。そのため、製造工程を容易にすることができる。
【００６７】
また、焼成工程では、化学蓄熱材未焼成層１１０及びセラミックス材料未焼成層１２０を３００〜８００℃の範囲内の温度で焼成する。そのため、化学蓄熱材未焼成層１１０中の化学蓄熱材（水酸化カルシウム）の脱水処理とセラミックス材料未焼成層１２０中のセラミックス材料（セピオライト）の焼成とを同時に進行させることができる。そのため、製造工程を容易にすることができると共に、化学蓄熱材複合体１を良好な状態で得ることができる。
【００６８】
このように、本例によれば、蓄熱・放熱性能に優れ、耐久性の高い化学蓄熱材複合体１を得ることができる。
【００６９】
（実施例２）
本例は、セラミックス層１２を構成するセラミックス材料を変更し、さらに化学蓄熱材複合体１の製造方法を変更した例である。
本例の化学蓄熱材複合体１において、セラミックス層１２を構成するセラミックス材料は、繊維状物質であり、ガラス繊維であるマイクロウールである。
【００７０】
また、本例のセラミックス層１２は、空隙率が８０％であり、内部に存在する細孔の平均細孔径が７００ｎｍであり、内部に存在する全ての細孔のうち１０ｎｍ以下の細孔が占める割合が１％である。また、毛管凝縮相対蒸気圧が９８％である。
その他は、実施例１と同様の構成である。
【００７１】
次に、本例の化学蓄熱材複合体１の製造方法について説明する。
本例の製造方法は、図３（ａ）〜（ｅ）に示すごとく、外部との熱交換を行うための熱交換壁体２１の壁面２１１に隣接する位置に、粉体の化学蓄熱材を含有する化学蓄熱材未焼成層１１０を形成した後、化学蓄熱材未焼成層１１０を焼成して化学蓄熱材層１１を形成する化学蓄熱材層形成工程と、化学蓄熱材層１１上に、セラミックス材料を含有するセラミックス材料未焼成層１２０を形成した後、セラミックス材料未焼成層１２０を焼成してセラミックス層１２を形成するセラミックス層形成工程とを有する。
以下、これを詳説する。
【００７２】
＜化学蓄熱材層形成工程＞
まず、実施例１と同様の手順により、図３（ａ）に示すごとく、円筒状の化学蓄熱材未焼成層１１０を作製した。
次いで、実施例１と同様の手順により、図３（ｂ）に示すごとく、熱交換壁体２１の内壁面２１１に隣接する位置に、化学蓄熱材未焼成層１１０を形成した。
【００７３】
次いで、熱交換壁体２１に形成した化学蓄熱材未焼成層１１０を電気炉にて約５００℃、２時間焼成した。これにより、図３（ｃ）に示すごとく、化学蓄熱材層１１を形成した。なお、この焼成により、化学蓄熱材としての水酸化カルシウムは脱水され、酸化カルシウムへと変化した。
【００７４】
＜セラミックス層形成工程＞
次いで、セラミックス材料として、繊維径０．６μｍのマイクロウール（日本板硝子社製）を準備した。そして、マイクロウールと水とを質量比２：８の割合で電動ミキサーにて混合し、セラミックス材料懸濁液を作製した。その後、熱交換壁体２１をセラミックス材料懸濁液に浸漬させ、化学蓄熱材層１１上にセラミックス材料懸濁液を塗布し、これを９６℃、３時間乾燥させた。これにより、図３（ｄ）に示すごとく、化学蓄熱材層１１０上に、セラミックス材料未焼成層１２０を形成した。
【００７５】
次いで、熱交換壁体２１に形成したセラミックス材料未焼成層１２０を電気炉にて約５００℃、３０分焼成した。これにより、図３（ｅ）に示すごとく、セラミックス層１２を形成した。
以上により、化学蓄熱材層１１及びセラミックス層１２の二層からなる化学蓄熱材複合体１を得た。
【００７６】
また、本例においても、上述した製造方法により得られた化学蓄熱材複合体１を有する蓄熱装置２に対して、実施例１と同様の手順により、蓄熱操作と放熱操作とを繰り返し行った。その結果、化学蓄熱材複合体１（化学蓄熱材層１１）の蓄熱・放熱に伴う機械的崩壊や化学蓄熱材複合体１の熱交換壁体２１からの脱落等の不具合が発生しないことを確認した。
【００７７】
次に、本例の化学蓄熱材複合体１及びその製造方法における作用効果について説明する。
本例では、セラミックス層１２を構成する材料であるセラミックス材料としては、繊維状物質であり、ガラス繊維であるマイクロウールを用いている。そのため、マイクロウールの径（繊維径）等を選択するだけで、セラミックス層１２内に所望の大きさの細孔を容易に形成することができる。
【００７８】
また、本例の製造方法では、化学蓄熱材層形成工程において化学蓄熱材層１１を形成した後、セラミックス層形成工程においてセラミックス層１２を形成する。すなわち、本例では、化学蓄熱材層１１とセラミックス層１２との二層を順に形成する。そのため、化学蓄熱材層１１及びセラミックス層１２をそれぞれ精度良く形成することができる。
その他は、実施例１と同様の作用効果を有する。
【００７９】
（実施例３）
本例は、セラミックス層１２を構成するセラミックス材料を変更した例である。
本例の化学蓄熱材複合体１において、セラミックス層１２を構成するセラミックス材料は、繊維状物質であり、ガラス繊維であるマイクロウールと、繊維状物質であり、層リボン構造を有する繊維状粘土鉱物であるセピオライトとである。
【００８０】
また、本例のセラミックス層１２は、空隙率が７０％であり、内部に存在する細孔の平均細孔径が２００ｎｍであり、内部に存在する全ての細孔のうち１０ｎｍ以下の細孔が占める割合が５％である。また、毛管凝縮相対蒸気圧が９５％である。
その他は、実施例１と同様の構成である。
【００８１】
次に、本例の化学蓄熱材複合体１の製造方法について説明する。
なお、製造方法の手順は、実施例２と同様である。
【００８２】
＜化学蓄熱材層形成工程＞
まず、実施例１と同様の手順により、図３（ａ）を参照のごとく、円筒状の化学蓄熱材未焼成層１１０を作製した。
次いで、実施例１と同様の手順により、図３（ｂ）を参照のごとく、熱交換壁体２１の内壁面２１１に隣接する位置に、化学蓄熱材未焼成層１１０を形成した。
【００８３】
次いで、熱交換壁体２１に形成した化学蓄熱材未焼成層１１０を電気炉にて約５００℃、２時間焼成した。これにより、図３（ｃ）を参照のごとく、化学蓄熱材層１１を形成した。なお、この焼成により、化学蓄熱材としての水酸化カルシウムは脱水され、酸化カルシウムへと変化した。
【００８４】
＜セラミックス層形成工程＞
次いで、セラミックス材料として、繊維径０．６μｍのマイクロウール（日本板硝子社製）と繊維径５０ｎｍのトルコ産セピオライト（近江鉱業社製）とを準備した。そして、マイクロウールとセピオライトと水とを質量比２：１：８の割合で電動ミキサーにて混合し、セラミックス材料懸濁液を作製した。その後、熱交換壁体２１をセラミックス材料懸濁液に浸漬させ、化学蓄熱材層１１上にセラミックス材料縣濁液を塗布し、これを９６℃、３時間乾燥させた。これにより、図３（ｄ）を参照のごとく、化学蓄熱材層１１０上に、セラミックス材料未焼成層１２０を形成した。
【００８５】
次いで、熱交換壁体２１に形成したセラミックス材料未焼成層１２０を電気炉にて約５００℃、３０分焼成した。これにより、図３（ｅ）を参照のごとく、セラミックス層１２を形成した。
以上により、化学蓄熱材層１１及びセラミックス層１２の二層からなる化学蓄熱材複合体１を得た。
【００８６】
また、本例においても、上述した製造方法により得られた化学蓄熱材複合体１を有する蓄熱装置２に対して、実施例１と同様の手順により、蓄熱操作と放熱操作とを繰り返し行った。その結果、化学蓄熱材複合体１（化学蓄熱材層１１）の蓄熱・放熱に伴う機械的崩壊や化学蓄熱材複合体１の熱交換壁体２１からの脱落等の不具合が発生しないことを確認した。
【００８７】
次に、本例の化学蓄熱材複合体１及びその製造方法における作用効果について説明する。
本例では、セラミックス層１２を構成する材料であるセラミックス材料としては、繊維状物質であり、ガラス繊維であるマイクロウールと、繊維状物質であり、層リボン構造を有する繊維状粘土鉱物であるセピオライトとを用いている。そのため、マイクロウール及びセピオライトの径（繊維径）等を選択するだけで、セラミックス層１２内に所望の大きさの細孔を容易に形成することができる。
その他は、実施例１（製造方法については実施例２）と同様の作用効果を有する。
【００８８】
（実施例４）
本例は、セラミックス層１２を構成するセラミックス材料を変更した例である。
本例の化学蓄熱材複合体１において、セラミックス層１２を構成するセラミックス材料は、粒状物質である結晶性シリカと、板状粘土鉱物を主体とする枝下木節粘土と、繊維状物質であり、層リボン構造を有する繊維状粘土鉱物であるセピオライトとである。
【００８９】
また、本例のセラミックス層１２は、空隙率が２５％であり、内部に存在する細孔の平均細孔径が２００ｎｍであり、内部に存在する全ての細孔のうち１０ｎｍ以下の細孔が占める割合が７％である。また、毛管凝縮相対蒸気圧が９０％である。
その他は、実施例１と同様の構成である。
【００９０】
次に、本例の化学蓄熱材複合体１の製造方法について説明する。
なお、製造方法の手順は、実施例２と同様である。
【００９１】
＜化学蓄熱材層形成工程＞
まず、実施例１と同様の手順により、図３（ａ）を参照のごとく、略円筒状の化学蓄熱材未焼成層１１０を作製した。
次いで、実施例１と同様の手順により、図３（ｂ）を参照のごとく、熱交換壁体２１の内壁面２１１に隣接する位置に、化学蓄熱材未焼成層１１０を形成した。
【００９２】
次いで、熱交換壁体２１に形成した化学蓄熱材未焼成層１１０を電気炉にて約５００℃、３０分焼成した。これにより、図３（ｃ）を参照のごとく、化学蓄熱材層１１を形成した。なお、この焼成により、化学蓄熱材としての水酸化カルシウムは脱水され、酸化カルシウムへと変化した。
【００９３】
＜セラミックス層形成工程＞
次いで、セラミックス材料として、平均粒子径５〜２５μｍの結晶性シリカ（瀬戸窯業社製）、枝下木節粘土（瀬戸窯業社製）、繊維径５０ｎｍのトルコ産セピオライト（近江鉱業社製）を準備した。そして、結晶性シリカと枝下木節粘土とセピオライトと水とを質量比２：１：１：１０の割合で電動ミキサーにて混合し、セラミックス材料懸濁液を作製した。その後、熱交換壁体２１をセラミックス材料懸濁液に浸漬させ、化学蓄熱材層１１上にセラミックス材料縣濁液を塗布し、これを９６℃、３時間乾燥させた。これにより、図３（ｄ）を参照のごとく、化学蓄熱材層１１０上に、セラミックス材料未焼成層１２０を形成した。
【００９４】
次いで、熱交換壁体２１に形成したセラミックス材料未焼成層１２０を電気炉にて約５００℃、３０分焼成した。これにより、図３（ｅ）を参照のごとく、セラミックス層１２を形成した。
以上により、化学蓄熱材層１１及びセラミックス層１２の二層からなる化学蓄熱材複合体１を得た。
【００９５】
また、本例においても、上述した製造方法により得られた化学蓄熱材複合体１を有する蓄熱装置２に対して、実施例１と同様の手順により、蓄熱操作と放熱操作とを繰り返し行った。その結果、化学蓄熱材複合体１（化学蓄熱材層１１）の蓄熱・放熱に伴う機械的崩壊や化学蓄熱材複合体１の熱交換壁体２１からの脱落等の不具合が発生しないことを確認した。
【００９６】
次に、本例の化学蓄熱材複合体１及びその製造方法における作用効果について説明する。
本例では、セラミックス層１２を構成するセラミックス材料としては、粒状物質である結晶性シリカと、板状粘土鉱物を主体とする枝下木節粘土と、繊維状物質であり、層リボン構造を有する繊維状粘土鉱物であるセピオライトとを用いている。そのため、結晶性シリカ、枝下木節粘土及びセピオライトの径（粒径、繊維径）等を選択するだけで、セラミックス層１２内に所望の大きさの細孔を容易に形成することができる。
その他は、実施例１（製造方法については実施例２）と同様の作用効果を有する。
【図面の簡単な説明】
【００９７】
【図１】実施例１における、化学蓄熱材複合体を用いた蓄熱装置の構造を示す説明図。
【図２】実施例１における、化学蓄熱材複合体の製造方法を示す説明図。
【図３】実施例２における、化学蓄熱材複合体の製造方法を示す説明図。
【符号の説明】
【００９８】
１  化学蓄熱材複合体
１１  化学蓄熱材層
１２  セラミックス層
２１  熱交換壁体
【図１】
0005232521.tif 000002
【図２】
0005232521.tif 000003
【図３】
0005232521.tif 000004